ПОЛИМЕРНАЯ КОМПОЗИЦИЯ ДЛЯ ЭЛЕКТРОТЕХНИЧЕСКИХ УСТРОЙСТВ

1. Полимерная композиция, содержащая:
(а) полиолефин, который отличен от полиэтилена низкой плотности (ПЭНП),
(б) второй полиолефин, который отличен от полиолефина (а), и
(в) ионообменную добавку.
2. Полимерная композиция по п.1, в которой полиолефин (а) является полиэтиленом, полученным в присутствии катализатора полимеризации олефинов и выбранным из гомополимера этилена или сополимера этилена и одного или более сомономеров, или гомо- или сополимером С3-20 альфа-олефина, полученным в присутствии катализатора полимеризации олефинов, который предпочтительно выбран из гомополимера пропилена, статистического сополимера пропилена и одного или более сомономеров или гетерофазного сополимера пропилена и одного или более сомономеров, или из гомо- или сополимеров бутена, еще более предпочтительно полиолефин (а) является полиэтиленом, полученным в присутствии катализатора полимеризации олефинов и выбранным из гомополимера этилена или сополимера этилена и одного или более сомономеров.
3. Полимерная композиция по п.1, в которой полиолефин (а) является полиэтиленом, полученным в присутствии катализатора полимеризации олефинов и выбранным из сополимеров полиэтилена очень низкой плотности (ПЭОНП), сополимеров линейного полиэтилена низкой плотности (ЛПЭНП), сополимеров полиэтилена средней плотности (ПЭСП), или гомополимеров, или сополимеров полиэтилена высокой плотности (ПЭВП), при этом каждый тип полиэтилена может быть унимодальным или мультимодальным в отношении молекулярно-массового распределения, предпочтительно полиолефин (а) является унимодальным, или мультимодальным полимером ПЭСП, или унимодальным, или мультимодальным полимером ПЭВП, наиболее предпочтительно унимодальным или мультимодальным ПЭВП.
4. Полимерная композиция по п.1, в которой второй полиолефин (б) является полиолефином, определенным в любом из пп.2 или 3 и отличным от полиолефина (а), или является полимером ПЭНП, выбранным из возможно ненасыщенного гомополимера ПЭНП или возможно ненасыщенного ПЭНП-сополимера этилена и одного или более сомономеров, наиболее предпочтительно второй полиолефин (б) является полимером ПЭНП, выбранным из возможно ненасыщенного гомополимера ПЭНП или возможно ненасыщенного ПЭНП-сополимера этилена и одного или более сомономеров.
5. Полимерная композиция по п.1, в которой второй полиолефин (б) является ненасыщенным полимером ПЭНП, который выбран из ненасыщенного гомополимера ПЭНП или ненасыщенного ПЭНП-сополимера этилена и одного или более сомономеров, более предпочтительно из ненасыщенного гомополимера ПЭНП или ненасыщенного ПЭНП-сополимера этилена и одного или более сомономеров, который содержит винильные группы, более предпочтительно полное количество винильных групп, присутствующих в ненасыщенном ПЭНП составляет более 0,05/1000 атомов углерода, предпочтительно более 0,08/1000 атомов углерода и более предпочтительно более 0,11/1000 атомов углерода, при измерении согласно «Методу определения количества двойных связей», описанному выше в описании изобретения в разделе «Методы определения».
8
14
6. Полимерная композиция по п.1, в которой полиолефин (б) является ненасыщенным ПЭНП-сополимером этилена и по меньшей мере одного полиненасыщенного сомономера и, возможно, одного или более других сомономеров, предпочтительно полиненасыщенного сомономера, состоящего из прямой углеродной цепи по меньшей мере с 8 атомами углерода и по меньшей мере с 4 атомами углерода между несопряженными двойными связями, из которых по меньшей мере одна является концевой, более предпочтительно указанный полиненасыщенный сомономер является диеном, предпочтительно диеном, который содержит по меньшей мере восемь атомов углерода, причем первая углерод-углеродная двойная связь является концевой, а вторая углерод-углеродная двойная связь является несопряженной с первой, еще более предпочтительно диеном, который выбран из С-С несопряженных диенов или их смесей, более предпочтительно выбран из 1,7-октадиена, 1,9-декадиена, 1,11-додекадиена, 1,13-тетрадекадиена, 7-метил-1,6-октадиена, 9-метил-1,8-декадиена или их смесей, еще более предпочтительно из 1,7-октадиена, 1,9-декадиена, 1,11-додекадиена, 1,13-тетрадекадиена, или любой их смеси.
7. Полимерная композиция по п.1, в которой полиолефин (б) содержит винильные группы в полном количестве более 0,20/1000 атомов углерода, еще более предпочтительно более 0,30/1000 атомов углерода, и предпочтительно полное количество винильных групп составляет до 4,0/1000 атомов углерода.
<mrow><mi>C</mi><msubsup><mi>O</mi><mn>3</mn><mrow><mn>2</mn><mo>−</mo></mrow></msubsup></mrow>
8. Полимерная композиция по п.1, в которой ионообменная добавка (в) является неорганической ионообменной добавкой, более предпочтительно неорганической анионообменной добавкой, более предпочтительно анионообменная добавка (в) может обменивать анионы на галогены (то есть захватывать галогены), предпочтительно по меньшей мере на вещества на основе хлора, также предпочтительно ионообменная добавка (в) обладает пластинчатой структурой и более предпочтительно является пластинчатой анионообменной добавкой, предпочтительно пластинчатой анионообменной добавкой, которая содержит анионные промежуточные слои, еще более предпочтительно указанные промежуточные слои пластинчатого анионообменного материала (в) содержат анионы
, которые способны к обмену с анионными веществами, присутствующими в полимерной композиции.
<mrow><mi>C</mi><msubsup><mi>O</mi><mn>3</mn><mrow><mn>2</mn><mo>−</mo></mrow></msubsup></mrow>
9. Полимерная композиция по п.1, в которой ионообменная добавка (в) является анионообменной добавкой типа гидроталькита, предпочтительно типа синтетического гидроталькита, содержащей анионные промежуточные слои, которые содержат способные к обмену анионы
.
10. Полимерная композиция по п.1, в которой полимерная композиция содержит ионообменную добавку (в) как таковую, то есть в чистом виде, в количестве, составляющем менее 1 масс.%, предпочтительно менее 0,8 масс.%, предпочтительно от 0,000001 до 0,7 масс.% по отношению к полной массе полимерной композиции.
11. Полимерная композиция по п.1, в которой количество полиолефина (а) составляет от 0,1 до 99,9 масс.%, предпочтительно 0,5 масс.% или более, предпочтительно от 0,5 до 80 масс.%, более предпочтительно от 1,0 до 70 масс.%, более предпочтительно от 1,0 до 50 масс.%, более предпочтительно от 1,0 до 40 масс.%, более предпочтительно от 1,0 до 30 масс.%, более предпочтительно от 1,0 до 25 масс.%, более предпочтительно от 1,0 до 20 масс.% по отношению к суммарной массе полиолефина (а) и второго полиолефина (б).
12. Полимерная композиция по п.1, в которой количество второго полиолефина (б) составляет от 0,1 до 99,9 масс.%, предпочтительно 99,5 масс.% или менее, предпочтительно от 20 до 99,5 масс.%, более предпочтительно от 30 до 99,0 масс.%, более предпочтительно от 50 до 99,0 масс.%, более предпочтительно от 60 до 99,0 масс.%, более предпочтительно от 70 до 99,0 масс.%, более предпочтительно от 75 до 99,0 масс.%, более предпочтительно от 80 до 99,0 масс.% по отношению к суммарной массе полиолефина (а) и второго полиолефина (б).
13. Полимерная композиция по п.1, в которой полимерная композиция содержит сшивающий агент, предпочтительно пероксид, в количестве до 110 ммоль -O-O-/кг полимерной композиции, предпочтительно до 90 ммоль -O-O-/кг полимерной композиции (что соответствует от 0 до 2,4 масс.% дикумилпероксида по отношению к полимерной композиции), более предпочтительно от 1,0 до 75 ммоль -O-O-/кг полимерной композиции, предпочтительно менее 50 ммоль -O-O-/кг полимерной композиции, предпочтительно менее 40 ммоль -O-O-/кг полимерной композиции, предпочтительно менее 37 ммоль -O-O-/кг полимерной композиции, предпочтительно менее 35 ммоль -O-O-/кг полимерной композиции, предпочтительно от 0,1 до 34 ммоль -O-O-/кг полимерной композиции, предпочтительно от 0,5 до 33 ммоль -O-O-/кг полимерной композиции, более предпочтительно от 5,0 до 30 ммоль -O-O-/кг полимерной композиции, более предпочтительно от 7,0 до 30 ммоль -O-O-/кг полимерной композиции, более предпочтительно от 10,0 до 30 ммоль -O-O-/кг полимерной композиции.
14. Полимерная композиция, определенная в любом из предшествующих пп.1-13, содержащая (а) полиолефин, полученный в присутствии катализатора полимеризации олефинов и выбранный из полиэтилена, полученного в присутствии катализатора полимеризации олефинов, или полипропилена, полученного в присутствии катализатора полимеризации олефинов, предпочтительно полиэтилена, полученного в присутствии катализатора полимеризации олефинов, и выбранного из полимера ПЭСП или полимера ПЭВП, наиболее предпочтительно полимера ПЭВП, (б) второй полиолефин, который отличен от полиолефина (а), предпочтительно полимер ПЭНП, более предпочтительно возможно ненасыщенный гомополимер ПЭНП или возможно ненасыщенный ПЭНП-сополимер этилена и одного или более сомономеров, пероксид в количестве менее 37 ммоль -O-O-/кг полимерной композиции, предпочтительно менее 35 ммоль -O-O-/кг полимерной композиции, предпочтительно от 0,1 до 34 ммоль -O-O-/кг полимерной композиции, предпочтительно от 0,5 до 33 ммоль -O-O-/кг полимерной композиции, более от предпочтительно от 5,0 до 30 ммоль -O-O-/кг полимерной композиции, более предпочтительно от 7,0 до 30 ммоль -O-O-/кг полимерной композиции, более предпочтительно от 10,0 до 30 ммоль -O-O-/кг полимерной композиции, и ионообменную добавку (в).
15. Применение полимерной композиции, содержащей
(а) полиолефин, который отличен от полиэтилена низкой плотности (ПЭНП),
(б) второй полиолефин, который отличен от полиолефина (а), и
(в) ионообменную добавку,
определенной в любом из предшествующих пп.1-14, для производства электротехнического устройства или устройства связи, содержащего указанную полимерную композицию, предпочтительно для производства изоляции электротехнического устройства или устройства связи.
16. Кабель, предпочтительно силовой кабель, более предпочтительно силовой кабель ПТ, содержащий проводник, окруженный по меньшей мере одним слоем, в котором по меньшей мере один слой содержит полимерную композицию, предпочтительно состоит из полимерной композиции, содержащей
(а) полиолефин, который отличен от полиэтилена низкой плотности (ПЭНП),
(б) второй полиолефин, который отличен от полиолефина (а), и
(в) ионообменную добавку,
определенной в любом из предшествующих пп.1-14.
17. Кабель по п.16, содержащий проводник, окруженный по меньшей мере внутренним полупроводящим слоем, изолирующим слоем и внешним полупроводящим слоем, в таком порядке, в котором изолирующий слой содержит полимерную композицию, предпочтительно состоит из полимерной композиции, содержащей
(а) полиолефин, который отличен от полиэтилена низкой плотности (ПЭНП),
(б) второй полиолефин, который отличен от полиолефина (а), и
(в) ионообменную добавку,
определенной в любом из предшествующих пп.1-14.
18. Силовой кабель по п.16 или 17, который является сшиваемым силовым кабелем постоянного тока (ПТ), в котором указанная полимерная композиция слоя по п.16 или изолирующего слоя по п.17 дополнительно содержит сшивающий агент, предпочтительно пероксид, в количестве до 110 ммоль -O-O-/кг полимерной композиции, предпочтительно до 90 ммоль -O-O-/кг полимерной композиции, более предпочтительно от 0 до 75 ммоль -O-O-/кг полимерной композиции, предпочтительно менее 50 ммоль -O-O-/кг полимерной композиции, предпочтительно менее 40 ммоль -O-O-/кг полимерной композиции, предпочтительно менее 37 ммоль -O-O-/кг полимерной композиции, предпочтительно менее 35 ммоль -O-O-/кг полимерной композиции, предпочтительно от 0,1 до 34 ммоль -O-O-/кг полимерной композиции, предпочтительно от 0,5 до 33 ммоль -O-O-/кг полимерной композиции, более предпочтительно от 5,0 до 30 ммоль -O-O-/кг полимерной композиции, более предпочтительно от 7,0 до 30 ммоль -O-O-/кг полимерной композиции, более предпочтительно от 10,0 до 30 ммоль -O-O-/кг полимерной композиции.
19. Силовой кабель по п.18, который является сшитым силовым кабелем постоянного тока (ПТ), где внутренний полупроводящий слой содержит, предпочтительно состоит из возможно сшитой первой полупроводящей композиции, полимерная композиция изолирующего слоя содержит, предпочтительно состоит из полимерной композиции по любому из предшествующих пп.1-14, которая является сшитой в присутствии указанного сшивающего агента, предпочтительно пероксида, в количестве, определенном в п.17, а внешний полупроводящий слой содержит, предпочтительно состоит из возможно сшитой второй полупроводящей композиции, более предпочтительно внутренний полупроводящий слой содержит, предпочтительно состоит из сшитой первой полупроводящей композиции, полимерная композиция изолирующего слоя содержит, предпочтительно состоит из полимерной композиции по любому, из предшествующих пунктов 1-14, которая является сшитой в присутствии указанного сшивающего агента, предпочтительно. пероксида, в количестве, определенном в п.17, а внешний полупроводящий слой содержит, предпочтительно состоит из сшитой второй полупроводящей композиции.
20. Способ производства силового кабеля, более предпочтительно силового кабеля ПТ, определенного в любом из предшествующих пп.17-19, который предпочтительно является сшиваемым, включающий стадии
- нанесения на проводник, предпочтительно посредством (со)экструзии, по меньшей мере одного слоя, содержащего полимерную композицию, предпочтительно по меньшей мере внутреннего полупроводящего слоя, содержащего первую полупроводящую композицию, изолирующего слоя, содержащего изолирующую композицию, и внешнего полупроводящего слоя, содержащего вторую полупроводящую композицию, в таком порядке, причем полимерная композиция по меньшей мере одного слоя, предпочтительно изолирующая композиция изолирующего слоя, содержит, предпочтительно состоит из полимерной композиции, определенной в любом из предшествующих пп.1-14, и возможно и предпочтительно, дополнительно содержит сшивающий агент, который предпочтительно является пероксидом, в количестве, составляющем до 110 ммоль -O-O-/кг полимерной композиции, предпочтительно до 90 ммоль -O-O-/кг полимерной композиции, более предпочтительно от 0 до 75 ммоль -O-O-/кг полимерной композиции, предпочтительно менее 50 ммоль -O-O-/кг полимерной композиции, предпочтительно менее 40 ммоль -O-O-/кг полимерной композиции, предпочтительно менее 37 ммоль -O-O-/кг полимерной композиции, предпочтительно менее 35 ммоль -O-O-/кг полимерной композиции, предпочтительно от 0,1 до 34 ммоль -O-O-/кг полимерной композиции, предпочтительно от 0,5 до 33 ммоль -O-O-/кг полимерной композиции, более предпочтительно от 5,0 до 30 ммоль -O-O-/кг полимерной композиции, более предпочтительно от 7,0 до 30 ммоль -O-O-/кг полимерной композиции, более предпочтительно от 10,0 до 30 ммоль -O-O-/кг полимерной композиции, более предпочтительно указанная полимерная композиция содержит указанный сшивающий агент в определенном выше количестве, а способ включает дополнительную стадию сшивания по меньшей мере полимерной композиции указанного изолирующего слоя в присутствии указанного выше предпочтительного сшивающего агента при условиях сшивания и, возможно и предпочтительно, сшивания по меньшей мере одной, предпочтительно обеих, из первой полупроводящей композиции внутреннего полупроводящего слоя и второй полупроводящей композиции внешнего полупроводящего слоя в присутствии сшивающего агента при условиях сшивания.